(57)【特許請求の範囲】
【請求項１】
導電性の芯線及び該芯線の周囲を覆うポリオレフィン系樹脂の絶縁被覆を有する絶縁電線と、
前記絶縁電線の端部において前記芯線と電気的に接続された金属端子と、
極性基で変性されたオレフィン系樹脂である変性オレフィン系樹脂からなり、前記絶縁電線の端部における前記絶縁被覆の表面に全周に亘って形成された接着層と、
芳香族ナイロンからなり、少なくとも前記絶縁電線における前記接着層が形成された部分から前記金属端子における前記芯線との接続部までの領域を含む保護領域をインサート部とするインサート成形によって前記保護領域を覆って形成された防水樹脂部と、を備えることを特徴とする端子付電線。
【請求項２】
前記接着層は、ＪＩＳのＫ６２５１の規定に従った試験による−４０℃の環境の下で１０４．７％以上の伸びが生じる材料からなる、請求項１に記載の端子付電線。
【請求項３】
前記絶縁被覆及び前記接着層の接着強度は、ＪＩＳのＫ６８５０の規定に従った試験による１５０℃の環境の下で１８３ｋＰａ以上である、請求項１又は請求項２に記載の端子付電線。
【発明の詳細な説明】
【技術分野】
【０００１】
本発明は、絶縁電線及びその端部に設けられた金属端子を含む端子付電線に関する。
【背景技術】
【０００２】
昨今、自動車に搭載されるワイヤハーネスにおいて、絶縁電線及びその端部に設けられた金属端子を含む端子付電線は、より高い防水性能が求められている。防水機能を有する端子付電線は、端部の防水領域を覆う防水樹脂部を備える。以下、防水樹脂部を備える端子付電線のことを防水端子付電線と称する。
【０００３】
防水樹脂部は、合成樹脂材料からなり、絶縁電線の端部における絶縁被覆の部分から金属端子における芯線との接続部までの領域を含む保護領域をインサート部とするインサート成形によって保護領域を覆って形成された部分である。
【０００４】
また、防水端子付電線の製造工程において、防水樹脂部のインサート成形が行われる前に、接着剤が、絶縁電線の端部における絶縁被覆の表面に全周に亘って塗布される。この接着剤は、絶縁被覆と防水樹脂部との隙間を塞ぎつつ、絶縁被覆と防水樹脂部とを接着する接着層となる。この接着層は、水の浸入を防ぐ止水部としても機能する。
【０００５】
防水端子付電線において、絶縁被覆の熱膨張係数と防水樹脂部の熱膨張係数とは異なるため、接着層は、絶縁被覆と防水樹脂部との間の熱膨張の差に対応できる伸縮性を備える必要がある。一般に、止水剤として機能する接着剤の材料としては、耐水性及び伸縮性を有するシリコン系樹脂又はゴム系樹脂の接着剤が用いられる。
【０００６】
しかしながら、絶縁電線が、オレフィン系樹脂の絶縁被覆を有する場合、シリコン系樹脂又はゴム系樹脂の接着層が採用されると、絶縁被覆と防水樹脂部との接着性（止水性）が不十分となる。そのため、芯線と金属端子との接続部への浸水が生じやすくなり、この浸水が、芯線及び金属端子の接続部における腐食及び接触不良の原因となる。
【０００７】
一方、特許文献１には、防水端子付電線の製造工程において、絶縁電線の絶縁被覆にコロナ放電処理又はプラズマ放電処理を施すことにより、オレフィン系樹脂の絶縁被覆と接着剤との接着性を高めることが示されている。
【先行技術文献】
【特許文献】
【０００８】
【特許文献１】特開２００６−１２３４５８号公報
【発明の概要】
【発明が解決しようとする課題】
【０００９】
しかしながら、端子付電線の製造工程において、コロナ放電処理又はプラズマ放電処理を行うことは、製造工数の増大を招くとともに、高額な設備の導入を必要とする。
【００１０】
本発明は、絶縁電線と金属端子との接続部を覆う防水樹脂部を有する端子付電線において、製造の工数及び設備の増大を要することなく、オレフィン系樹脂の絶縁被覆と防水樹脂部との間の部分の止水性を高めることを目的とする。
【課題を解決するための手段】
【００１１】
本発明に係る端子付電線は、以下に示す各構成要素を備える。
（１）第１の構成要素は、導電性の芯線及び該芯線の周囲を覆うポリオレフィン系樹脂の絶縁被覆を有する絶縁電線である。
（２）第２の構成要素は、前記絶縁電線の端部において前記芯線と電気的に接続された金属端子である。
（３）第３の構成要素は、極性基で変性されたオレフィン系樹脂である変性オレフィン系樹脂からなり、前記絶縁電線の端部における前記絶縁被覆の表面に全周に亘って形成された接着層である。
（４）第４の構成要素は、芳香族ナイロンからなり、少なくとも前記絶縁電線における前記接着層が形成された部分から前記金属端子における前記芯線との接続部までの領域を含む保護領域をインサート部とするインサート成形によって前記保護領域を覆って形成された防水樹脂部である。
【００１２】
本発明に係る端子付電線において、前記接着層は、ＪＩＳのＫ６２５１の規定に従った試験による−４０℃の環境の下で１０４．７％以上の伸びが生じる材料からなることが望ましい。
【００１３】
また、本発明に係る端子付電線において、前記絶縁被覆及び前記接着層の接着強度は、ＪＩＳのＫ６８５０の規定に従った試験による１５０℃の環境の下で１８３ｋＰａ以上であることが望ましい。
【発明の効果】
【００１４】
本発明によれば、絶縁電線と金属端子との接続部を覆う防水樹脂部を有する端子付電線において、製造の工数及び設備の増大を要することなく、ポリオレフィン系樹脂の絶縁被覆と防水樹脂部との間の部分の止水性を高めることができる。
【図面の簡単な説明】
【００１５】
【図１】本発明の実施形態に係る端子付電線１の平面図及び側面図である。
【図２】端子付電線１の製造手順を示す模式図である。
【図３】端子付電線１の防水性能の評価のための試験方法を示す模式図である。
【図４】端子付電線１の防水性能の評価結果を示す図である。
【発明を実施するための形態】
【００１６】
以下、添付の図面を参照しながら、本発明の実施形態について説明する。以下の実施形態は、本発明を具体化した一例であり、本発明の技術的範囲を限定する事例ではない。
【００１７】
＜実施形態＞
まず、図１を参照しつつ、本発明の実施形態に係る端子付電線１の構成について説明する。図１に示されるように、端子付電線１は、絶縁電線１０と金属端子２０と接着層３０と防水樹脂部４０とを備える。
【００１８】
絶縁電線１０は、導電性の芯線１１及び芯線１１の周囲を覆うポリオレフィン系樹脂の絶縁被覆１２を備える。絶縁電線１０において、芯線１１の端部は、絶縁被覆１２の端部から延び出て形成されている。
【００１９】
芯線１１は、例えば、銅、銅合金もしくはアルミニウム合金などの金属材料からなる。一方、絶縁被覆１２は、例えば、架橋ポリエチレン又は架橋ポリプロピレンなどのポリオレフィン系樹脂からなる。
【００２０】
金属端子２０は、絶縁電線１０の端部において芯線１１と電気的に接続された端子である。金属端子２０は、銅もしくは銅合金などの金属材料からなる金具である。金属端子２０は、バスバー、電装機器の端子部又は他の端子付電線の端子などの接続相手と接続される部分である。図１に示される例では、金属端子２０は、ネジが通される貫通孔が形成された平板状の端子である。しかしながら、金属端子２０が、貫通孔のない板状又は棒状などの他の形状を有することも考えられる。
【００２１】
例えば、金属端子２０は、超音波溶接などによって絶縁電線１０の端部の芯線１１に対して固定される。或いは、金属端子２０が、絶縁電線１０の芯線１１及び絶縁被覆１２の部分の各々に圧着されるかしめ部が形成された圧着端子である場合、金属端子２０は、絶縁電線１０の端部に圧着されて固定される。
【００２２】
接着層３０は、絶縁電線１０の端部における絶縁被覆１２の表面に全周に亘って形成された接着剤の層である。接着層３０は、絶縁被覆１２の外側面と防水樹脂部４０の内側面とを接着するとともに、それらの隙間を塞いでいる。
【００２３】
防水樹脂部４０は、端子付電線１の端部における所定の保護領域をインサート部とするインサート成形によって保護領域を覆って形成された樹脂部材である。保護領域は、少なくとも絶縁電線１０における接着層３０が形成された部分から金属端子２０における芯線１１との接続部２１までの領域を含む領域である。
【００２４】
端子付電線１の特徴は、ポリオレフィン系樹脂の絶縁被覆１２に対する接着層３０及び防水樹脂部４０各々の材料の組合せにある。即ち、端子付電線１において、接着層３０は、極性基で変性されたオレフィン系樹脂である変性オレフィン系樹脂からなる接着剤の層である。さらに、防水樹脂部４０は、芳香族ナイロンからなる樹脂部材である。
【００２５】
接着層３０の元となるオレフィン系樹脂は、例えば、スチレン系熱可塑性エラストマーであるスチレン−ブタジエン−スチレンブロックコポリマー（ＳＢＳ）、又はスチレン−エチレン・ブチレン−スチレンブロックコポリマー（ＳＥＢＳ）などである。また、それらオレフィン系樹脂の変性に用いられる極性基は、無水マレイン酸である。
【００２６】
＜端子付電線の製造方法＞
次に、図２を参照しつつ、端子付電線１の製造手順の概略について説明する。なお、図２は、端子付電線１の製造手順を示す模式図である。
【００２７】
端子付電線１の製造工程において、まず、金属端子２０が、溶接又はかしめによって絶縁電線１０の端部に取り付けられる。これにより、図２（ａ）に示されるように、絶縁電線１０の芯線１１と金属端子２０とが、一体に連結されるとともに電気的に接続される。
【００２８】
次に、接着層３０が、絶縁電線１０の端部における絶縁被覆１２の表面に形成される。より具体的には、変性オレフィン系樹脂からなる接着剤が、絶縁電線１０の端部における絶縁被覆１２の表面に対して全周に亘って塗布される。接着層３０の元となる接着剤は、熱可塑性の合成樹脂であり、いわゆるホットメルトタイプの接着剤である。従って、加熱されて溶融した接着剤が絶縁被覆１２の表面に塗布される。
【００２９】
また、接着剤が塗布の途中で固化することを防止するため、接着剤は、トルエンなどの揮発性の溶剤で希釈された状態で絶縁被覆１２の表面に塗布されることが望ましい。塗布された接着剤は、絶縁被覆１２と溶着した後に冷えて固化し、溶剤は揮発する。これにより、図２（ｂ）に示されるように、絶縁被覆１２と溶着した接着層３０が形成される。
【００３０】
接着剤の塗布の工程は、例えば、以下に示されるように行われる。まず、絶縁被覆１２の端部が、接着剤が充填されたディスペンサにおける接着剤の吐出口に近づけられる。さらに、接着剤がディスペンサの吐出口から供給される状態で、絶縁電線１０が３６０°以上回転される。これにより、薄膜状の接着層３０が、絶縁電線１０の端部における絶縁被覆１２の表面に全周に亘って形成される。
【００３１】
また、絶縁被覆１２に塗布される接着剤は、接着層３０の接着性及び伸縮性に大きな影響を及ぼさない程度の微量の着色料を含むことが望ましい。これにより、接着剤が絶縁被覆１２の表面に適切に塗布されたことを、目視又は画像処理などによって検査することが容易となる。着色料は、顔料であっても染料であってもよい。
【００３２】
次に、芳香族ナイロンの溶融樹脂が、インサート成形によって、絶縁電線１０における接着層３０が形成された部分から金属端子２０における芯線１１との接続部２１までの領域を含む保護領域を覆う形状に成形される。その際、絶縁電線１０及びそれに接続された金属端子２０における端部の保護領域が金型内にインサート部として配置された状態で、溶融樹脂の射出成形が行われる。これにより、図２（ｃ）に示されるように、芳香族ナイロンの防水樹脂部４０が端子付電線１の端部に形成される。
【００３３】
インサート成形の前に一旦固化した接着層３０は、インサート成形における溶融樹脂の熱によって一時的に軟化し、成形物である防水樹脂部４０と溶着する。これにより、接着層３０によって絶縁電線１０の絶縁被覆１２と接着された防水樹脂部４０が形成される。
【００３４】
ところで、インサート成形の際に、接着層３０が、射出された溶融樹脂から受ける圧力によって絶縁被覆１２から剥がれないことが重要である。即ち、絶縁被覆１２及び接着層３０の接着強度が、インサート成形の際に溶融樹脂から受ける最大せん断応力を上回る必要がある。このことを考慮すれば、絶縁被覆１２及び接着層３０の接着強度は、ＪＩＳのＫ６８５０の規定に従った試験による１５０℃の環境（雰囲気温度）の下で１８３ｋＰａ以上であることが望ましい。
【００３５】
なお、ＪＩＳのＫ６８５０の規定は、「接着剤−剛性被着材の引張せん断接着強さ試験方法」の規定である。
【００３６】
＜効果＞
変性オレフィン系樹脂からなる接着層３０及びポリオレフィン系樹脂からなる絶縁被覆１２は、いずれもオレフィン系樹脂であるため、相互に分子レベルで結合しやすく、強固に接合する。
【００３７】
また、接着層３０の材料である変性オレフィン系樹脂は、無水マレイン酸などの極性基で変性されており、防水樹脂部４０の材料である芳香族ナイロンは、極性基（アミド基）を有する。そのため、接着層３０と防水樹脂部４０とは、それぞれの極性基の引力によって強固に接合する。
【００３８】
以上に示したことから、ポリオレフィン系樹脂からなる絶縁被覆１２と芳香族ナイロンからなる防水樹脂部４０とは、変性オレフィン系樹脂からなる接着層３０によって強固に接着される。しかも、変性オレフィン系樹脂からなる接着層３０は、絶縁被覆１２と防水樹脂部４０との間の熱膨張の差に対応できる十分な伸縮性を有するとともに、耐水性にも優れている。
【００３９】
従って、端子付電線１が採用されることにより、絶縁被覆１２と防水樹脂部４０との間の部分の止水性を高めることができる。さらに、芳香族ナイロンからなる防水樹脂部４０は、耐油性にも優れている。そのため、端子付電線１は、自動車におけるエンジンオイル又はブレーキオイルなどの油の付着が想定される場所での使用にも適している。しかも、端子付電線１が採用された場合、製造の工数及び設備の増大を要することもない。
【００４０】
ところで、一般に、自動車に搭載されるワイヤハーネスは、−４０℃から１５０℃までの範囲の温度の環境においての使用が想定される。また、絶縁電線１０における絶縁被覆１２の厚みは０．７ｍｍ以下であることが多い。さらに、防水樹脂部４０に要求される強度の条件を満たしつつ、防水樹脂部４０を極力軽量化するためには、防水樹脂部４０の厚みは、１．０ｍｍ程度であることが望ましい。
【００４１】
従って、自動車用の端子付電線１において、接着層３０は、以上に示した条件の下において、絶縁被覆１２と防水樹脂部４０との間の熱膨張の差を埋める伸縮性を有することが望ましい。そのためには、接着層３０は、ＪＩＳのＫ６２５１の規定に従った試験により、伸縮性の面で最も厳しい環境温度である−４０℃の環境（雰囲気温度）の下で１０４．７％以上の伸びが生じる材料からなることが望ましい。
【００４２】
−４０℃において１０４．７％以上の伸びが生じる変性オレフィン系樹脂は、例えば、官能基付与型ＳＥＢＳ（ｆ−ＳＥＢＳ）などの合成樹脂である。なお、ＪＩＳのＫ６２５１の規定は、「加硫ゴム及び熱可塑性ゴム−引張特性の求め方」の規定である。
【００４３】
＜評価試験及び評価結果＞
以下、図３及び図４を参照しつつ、端子付電線１の防水性能の評価方法及び評価結果について説明する。図３は、端子付電線１の防水性能の評価のための試験方法を示す模式図である。
【００４４】
端子付電線１の防水性能の評価試験は、端子付電線１と、端子付電線１と比較して接着層の材料のみが異なる２種類の端子付電線とを比較した試験である。以下の説明において、評価対象とした３種類の端子付電線のことを評価サンプル２と総称する。また、図３に示される符号３０Ｘは、評価サンプル２の接着層を表す。
【００４５】
なお、図３において、図１及び図２に示される構成要素と同じ構成要素には同じ符号が付されている。
【００４６】
図３に示されるように、評価サンプル２において、絶縁電線１０における金属端子２０と接続された側と反対側の端部は、熱収縮チューブなどの閉塞材８により、絶縁被覆１２の内側へ空気が入らないように密封されている。
【００４７】
また、評価サンプル２において、防水樹脂部４０の端から接着層３０Ｘまでの寸法Ｌ１は２ｍｍである。即ち、接着層３０Ｘは、防水樹脂部４０の端から２ｍｍ奥まった位置に形成されている。さらに、評価サンプル２において、接着層３０Ｘの幅Ｌ２は、１０ｍｍである。また、接着層３０Ｘの厚みは、１０μｍ〜２００μｍである。
【００４８】
また、評価サンプル２において、芯線１１の直径は５．３ｍｍであり、絶縁被覆１２の厚みは０．８ｍｍであり、防水樹脂部４０における絶縁被覆１２を覆う部分の厚みは２．０ｍｍである。
【００４９】
また、評価試験において、評価サンプル２における、防水樹脂部４０の一部から閉塞材８で密封された側の絶縁電線１０の端部までの部分は、筒部材９の内側に挿入された状態で保持される。さらに、筒部材９の一方の開口９１は、防水樹脂部４０により密閉されている。
【００５０】
また、評価試験において、評価サンプル２における、先端の金属端子２０から筒部材９で囲まれた絶縁電線１０の一部までの領域が、水槽７内に溜められた水６に浸されている。さらに、評価試験において、最大１００ｋＰａの圧力の圧縮空気が、筒部材９の他方の開口９２から供給される。
【００５１】
以上に示された評価試験において、評価サンプル２における防水樹脂部４０と金属端子２０との隙間の部分から気泡が生じない場合を合格（ＯＫ）、気泡が生じた場合を不合格（ＮＧ）と評価した。また、評価試験は、環境温度（雰囲気温度）が異なる４パターンの試験条件ＥＣ１〜ＥＣ４各々の下で行われた。
【００５２】
第１の試験条件ＥＣ１は、環境温度が常温（約２５℃）で維持された条件である。第２の試験条件ＥＣ２は、環境温度が１５０℃で維持された条件である。第３の試験条件ＥＣ３は、環境温度が−４０℃で維持された条件である。第４の試験条件ＥＣ４は、環境温度が、−４０℃から１００℃までの間で１分当たり２７℃のペースで変更された条件である。
【００５３】
図４は、端子付電線１の防水性能の評価結果を示す図である。図４において、符号Ｓ０，Ｓ１，Ｓ２は、３種類の評価サンプル２の識別符号である。
【００５４】
第１評価サンプルＳ０は、端子付電線１である。即ち、第１評価サンプルＳ０の接着層３０Ｘは、変性オレフィン系樹脂からなる接着剤の層である。一方、第２評価サンプルＳ１の接着層３０Ｘは、シリコン系接着剤の層である。また、第３評価サンプルＳ２の接着層３０Ｘは、ブチルゴム系接着剤の層である。
【００５５】
より具体的には、第１評価サンプルＳ０の接着層３０Ｘは、ポリオレフィン用シランカップリング剤からなる接着剤の層である。また、第２評価サンプルＳ１の接着層３０Ｘは、シリコンシーラントからなる接着剤の層である。また、第３評価サンプルＳ２の接着層３０Ｘは、ブチルテープからなる接着剤の層である。
【００５６】
また、図４において、「ＯＫ」は、評価サンプル２における防水樹脂部４０と金属端子２０との隙間の部分から気泡が生じず合格であったこと、「ＮＧ」は、気泡が生じて不合格であったことを示す。
【００５７】
図４に示されるように、環境温度が１５０℃で維持された第２の試験条件ＥＣ２の下では、３種類の評価サンプル２の全てにおいて良好な結果が得られた。しかしながら、その他の環境温度の条件の下では、変性オレフィン系樹脂の接着層３０Ｘを有する端子付電線１のみにおいて良好な結果が得られ、その他の評価サンプル２においては良好な結果が得られなかった。以上の評価結果により、端子付電線１の優れた止水性が実証された。
【符号の説明】
【００５８】
１  端子付電線
２  評価サンプル
ＥＣ１，ＥＣ２，ＥＣ３，ＥＣ４  試験条件（温度条件）の識別符号
Ｓ０，Ｓ１，Ｓ２  評価サンプルの識別符号
６  水
７  水槽
８  閉塞材
９  筒部材
１０  絶縁電線
１１  芯線
１２  絶縁被覆
２０  金属端子
２１  接続部
３０，３０Ｘ  接着層
４０  防水樹脂部
９１，９２  筒部材の開口
【図１】
0005708532.tif 000002
【図２】
0005708532.tif 000003
【図３】
0005708532.tif 000004
【図４】
0005708532.tif 000005